(57)【要約】【課題】耐圧性に優れ且つ膜面積を減少させること無く要求される耐圧に対応する。【解決手段】中空糸膜モジュール１０では複数の中空糸膜１１を束ねた中空糸膜束がモジュールケース１３に挿入されている。中空糸膜１１の両端部をポッティング材１２により一体化する。モジュールケース１３の少なくとも一部がガラス繊維を含有する。ガラス繊維はモジュールケース１３の管軸方向に対して６０°から１２０°の角度で長さ３ｃｍ以上延伸している。【選択図】図１
2019051451.tif 000002
【特許請求の範囲】
【請求項１】
複数の中空糸膜が束ねられた中空糸膜束がモジュールケースに挿入され、該中空糸膜束の両端部がポッティング材により一体化された、中空糸膜モジュールにおいて、
前記モジュールケースの少なくとも一部がガラス繊維を含有し、
前記ガラス繊維は、前記モジュールケースの管軸方向に対して６０°から１２０°の角度で、長さ３ｃｍ以上延伸している
ことを特徴とする中空糸膜モジュール。
【請求項２】
前記モジュールケースの少なくとも一部は、外表面側に層状のガラス繊維強化樹脂部を含み、
前記ガラス繊維は、前記ガラス繊維強化樹脂部に含まれる
ことを特徴とする請求項１に記載の中空糸膜モジュール。
【請求項３】
前記ガラス繊維強化樹脂部を含有するモジュールケースの少なくとも一部において、前記モジュールケースの肉厚に対する前記層状のガラス繊維強化樹脂部の肉厚の割合が５％以上５０％以下となる
ことを特徴とする請求項２に記載の中空糸膜モジュール。
【請求項４】
前記ガラス繊維強化樹脂部が、前記ガラス繊維により編まれたガラスクロス、ロービングクロス、およびチョップドストランドマットの少なくとも１つ、ならびに熱硬化性樹脂から構成される
ことを特徴とする請求項２または３に記載の中空糸膜モジュール。
【請求項５】
前記ガラス繊維強化樹脂部が、前記ガラス繊維の布状体、および熱硬化性樹脂から構成されることを特徴とする
ことを特徴とする請求項２または３に記載の中空糸膜モジュール。
【請求項６】
前記ガラス繊維が、少なくとも前記管軸の外周を７２０°以上連続して延伸している
ことを特徴とする請求項１から５のいずれか１項に記載の中空糸膜モジュール。
【請求項７】
前記ガラス繊維強化樹脂部中の、前記ガラス繊維を有するガラスクロス、ロービングクロス、およびチョップドストランドマットの少なくとも１つが、前記モジュールケース内でらせん状に巻回され、
巻回しにより前記管軸方向において隣接する、前記ガラスクロス、ロービングクロス、およびチョップドストランドマットの少なくとも１つの前記管軸方向の重なり割合が３％以上７０％以下である
ことを特徴とする請求項４に記載の中空糸膜モジュール。
【請求項８】
前記ガラスクロス、ロービングクロス、およびチョップドストランドマットの少なくとも１つの幅が、３０ｍｍ以上１４０ｍｍ以下である
ことを特徴とする請求項４、７のいずれか１項に記載の中空糸膜モジュール。
【請求項９】
前記ガラスクロス、前記ロービングクロス、および前記チョップドストランドマットの少なくとも１つの１平方メートルあたりの重量が、５０ｇ以上６００ｇ以下である
ことを特徴とする請求項４、７、８のいずれか１項に記載の中空糸膜モジュール。
【請求項１０】
前記ガラスクロスの外周に、前記ロービングクロスおよび前記チョップドストランドマットの少なくともいずれかが被覆されている
ことを特徴とする請求項４、７から９のいずれか１項に記載の中空糸膜モジュール。
【請求項１１】
前記ガラス繊維強化樹脂部を形成する樹脂が、エポキシ樹脂である
ことを特徴とする請求項２から４、７のいずれか１項に記載の中空糸膜モジュール。
【請求項１２】
海水をろ過する、請求項１から１１のいずれか１項に記載の中空糸膜モジュールと、
前記中空糸膜モジュールによるろ液を脱塩する、逆浸透膜モジュールと、を備え、
前記中空糸膜モジュールおよび前記逆浸透膜モジュールが、直接接続またはポンプを介して接続されている
ことを特徴とする海水淡水化システム。
【請求項１３】
海水を、請求項１から１１のいずれか１項に記載の中空糸膜モジュールによりろ過する、ろ過工程と、
前記ろ過工程によるろ液を、前記中空糸膜モジュールに直接接続される逆浸透膜によって、前記ろ過工程の圧力を加圧した圧力下で脱塩する脱塩工程と、を備える
ことを特徴とする海水を淡水化する方法。
【請求項１４】
原液を、請求項１から１１のいずれか１項に記載の中空糸膜モジュールによりろ過するろ過工程と、
前記ろ過工程によるろ液を、前記中空糸膜モジュールに直接接続される逆浸透膜によって前記ろ過工程の圧力を加圧した加圧下で脱塩する脱塩工程と、を備える
ことを特徴とする淡水を製造する方法。
【請求項１５】
請求項１から１１のいずれか１項の中空糸膜モジュールの中空糸膜において、最大で０．５ＭＰa膜内外差圧で、最大で０．８ＭＰaの圧力で該中空糸膜の外表面側に原液を供給して、最大で０．３ＭＰaの圧力で該中空糸膜の内表面側からろ液を取出すろ過工程と、
連続する２回の前記ろ過工程の間に、前記中空糸膜を少なくとも１回、逆洗浄する、逆洗工程と、を備える
ことを特徴とする中空糸膜モジュールの運転方法。
【請求項１６】
請求項１から１１のいずれか１項に記載の中空糸膜モジュールの中空糸膜において、最大で０．４ＭＰa膜内外差圧で、最大で１．０ＭＰaの圧力で該中空糸膜の内表面側に発泡性飲料を供給して、最大で０．６ＭＰaの圧力で該中空糸膜の外表面側からろ液を取出す、ろ過工程と、
前記中空糸膜を定期的に逆洗浄する、逆洗工程と、を備える
ことを特徴とする中空糸膜モジュールの運転方法。
【請求項１７】
請求項１から１１のいずれか１項に記載の中空糸膜モジュールの中空糸膜において、最大で０．１ＭＰa膜内外差圧で、最大で０．８ＭＰaの圧力で該中空糸膜の外表面側に７０℃以上８０℃以下の原水を供給して、最大で０．８ＭＰaの圧力で該中空糸膜の内表面側からろ液を取出す、ろ過工程を備え、
ことを特徴とする中空糸膜モジュールの運転方法。
【請求項１８】
請求項１から１１のいずれか１項に記載の中空糸膜モジュールの中空糸膜において、最大で０．３ＭＰa膜内外差圧で、最大で１．２ＭＰaの圧力で該中空糸膜の外表面側に２０℃以上３０℃以下の原水を供給して、最大で１．２ＭＰaの圧力でろ液を取出す、ろ過工程を備える
ことを特徴とする中空糸膜モジュールの運転方法。
【請求項１９】
炭酸ガスを３．９２ｇ／Ｌ以上含有する飲料のろ過方法であって、
前記ろ過方法は、前記飲料を、少なくとも請求項１から１１のいずれか１項の中空糸膜モジュールによりろ過する、ろ過工程を有し、
前記ろ過工程における最大圧力が１．０ＭＰa以下である
ことを特徴とするろ過方法。
【請求項２０】
ろ過工程と、逆洗工程と、を繰り返すろ過方法であって、
前記ろ過工程においては、原液が、少なくとも請求項１から１１のいずれか１項の中空糸膜モジュールによりろ過され、
前記ろ過工程における最大圧力が１．０ＭＰa以下であり、
前記逆洗工程における最大圧力が前記ろ過工程の５０％以下の範囲である
ことを特徴とするろ過方法。
【請求項２１】
複数の中空糸膜が束ねられた中空糸膜束がモジュールケースに挿入され、該中空糸膜束の両端部がポッティング材により一体化された、中空糸膜モジュールの製造方法であって、
前記中空糸膜モジュールのモジュールケースの少なくとも一部分の外表面側をガラス繊維強化樹脂部により形成する工程を備え、
前記ガラス繊維強化樹脂部中のガラス繊維の長さが３ｃｍ以上であり、
前記ガラス繊維は、前記モジュールケースの管軸方向に対して、６０°から１２０°の角度で巻回されている
ことを特徴とする中空糸膜モジュールの製造方法。
【請求項２２】
前記ガラス繊維強化樹脂部中の、前記ガラス繊維を有するガラスクロス、ロービングクロス、およびチョップドストランドマットの少なくとも１つが前記モジュールケース内でらせん状に巻回され、
巻回しにより前記管軸方向において隣接する前記ガラスクロス、ロービングクロス、およびチョップドストランドマットの少なくとも１つの前記管軸方向の重なり割合が３％以上７０％以下である
ことを特徴とする請求項２１に記載の中空糸膜モジュールの製造方法。
【請求項２３】
前記ガラス繊維を含むガラスクロス、ロービングクロス、およびチョップドストランドマットの少なくとも１つの幅が３０ｍｍ以上１４０ｍｍ以下である
ことを特徴とする請求項２１に記載の中空糸膜モジュールの製造方法。
【発明の詳細な説明】
【技術分野】
【０００１】
本発明は、複数の中空糸膜が束ねられた中空糸膜束を備えた中空糸膜モジュールおよびその製造方法に関するものであり、特に耐圧性を向上させた中空糸膜モジュール、その製造方法、ならびに、例えば、海水を淡水化する方法、海水より淡水を製造する方法およびろ過方法のような、高圧力での中空糸膜モジュールの運転方法に関するものである。
【背景技術】
【０００２】
気液吸収、脱気、ろ過用等の用途で、精密ろ過膜、限外ろ過膜を利用した膜ろ過法に用いられる膜として、中空糸膜が知られている。中空糸膜を用いた膜モジュールは、膜面積が大きく、装置を小型化できるために、種々の膜分離の用途に広く利用されている。この種の膜モジュールとして、その両端が樹脂部で固定された複数の中空糸膜からなる中空糸膜束を備えるものが知られている。
【０００３】
中空糸膜モジュールを用いたろ過方法は、原水を中空糸膜の内表面側から外表面側へ透過しろ過水を得る内圧ろ過方式と、外表面側から内表面側へ透過する外圧ろ過方式に大別される。
【０００４】
ろ過運転時に中空糸膜束を挿入したモジュールケースにはモジュールケースの内側から外側への陽圧が加わるため、モジュールケースには運転条件に応じた耐圧性が求められる。ろ過の用途によっては、モジュールケースに高い耐圧性が求められることがある。
【０００５】
例えば、海水を淡水化する用途において、高い耐圧性が求められることがある。海水を淡水化するために、前処理フィルターとして精密ろ過膜や限外ろ過膜が用いられる。通常、前処理フィルターと脱塩処理を行う逆浸透膜フィルターとの間にはバッファータンクが設けられる。しかしながら近年、システムの省スペース化やバッファータンクに使用する薬剤の量を低減することを目的として、バッファータンクを介さず、前処理フィルターと逆浸透フィルターとを直接接続する脱塩システムが望まれてきている。このような構成において、逆浸透膜に加えられる圧力を保つために、前処理フィルターのモジュールケースにおいても、本来ろ過に必要とされる圧力以上の高い耐圧性が求められる。
【０００６】
また、炭酸水等の飲料水をろ過する用途において、高い耐圧性が求められることがある。炭酸水等の飲料水のろ過では、ガスを溶解させたままろ過運転を行う必要があるため、２次側の圧力を通常よりも高く保つ必要がある。そのため、結果としてろ過圧力が高くなり、モジュールケースに大きな負荷をかける場合がある。モジュールケース一体型の膜モジュールの場合、耐圧性を向上するにはガラス繊維入りの樹脂のような弾性率の高い素材をケース素材として用いる方法が知られている（特許文献１）。
【先行技術文献】
【特許文献】
【０００７】
【特許文献１】特開２００９−１６０５６１号公報
【発明の概要】
【発明が解決しようとする課題】
【０００８】
しかしながら、ガラス繊維入りの樹脂を用いたとしても、ろ過運転の条件によってはパイプ部の肉厚を増加する必要が出てくる。この場合、パイプ部の内側に厚さを増す場合と、外側に増す場合が考えられる。内側方向に向かって厚さを増した場合、ろ過面積が減少してしまい製品としての性能が低下してしまう。一方パイプ部の外側方向に向かって厚さを増やした場合、ろ過面積は維持できるものの、パイプ部を押出し成型するためのダイスをその都度用意する必要があり、設備投資が膨大となってしまう。
【課題を解決するための手段】
【０００９】
本発明者らは、上記課題を解決するため鋭意検討した結果、モジュールケースに含有するガラス繊維の長さおよび方向を定めることにより、上記課題を解決できることを見出し、本発明をなすに至った。
【００１０】
即ち、本発明は以下の通りである。
〔１〕
複数の中空糸膜が束ねられた中空糸膜束がモジュールケースに挿入され、該中空糸膜束の両端部がポッティング材により一体化された、中空糸膜モジュールにおいて、
前記モジュールケースの少なくとも一部がガラス繊維を含有し、
前記ガラス繊維は、前記モジュールケースの管軸方向に対して６０°から１２０°の角度で、長さ３ｃｍ以上延伸している
ことを特徴とする中空糸膜モジュール。
〔２〕
前記モジュールケースの少なくとも一部は、外表面側に層状のガラス繊維強化樹脂部を含み、
前記ガラス繊維は、前記ガラス繊維強化樹脂部に含まれる
ことを特徴とする〔１〕に記載の中空糸膜モジュール。
〔３〕
前記ガラス繊維強化樹脂部を含有するモジュールケースの少なくとも一部において、前記モジュールケースの肉厚に対する前記層状のガラス繊維強化樹脂部の肉厚の割合が５％以上５０％以下となる
ことを特徴とする〔２〕に記載の中空糸膜モジュール。
〔４〕
前記ガラス繊維強化樹脂部が、前記ガラス繊維により編まれたガラスクロス、ロービングクロス、およびチョップドストランドマットの少なくとも１つ、ならびに熱硬化性樹脂から構成される
ことを特徴とする〔２〕または〔３〕に記載の中空糸膜モジュール。
〔５〕
前記ガラス繊維強化樹脂部が、前記ガラス繊維の布状体、および熱硬化性樹脂から構成されることを特徴とする
ことを特徴とする〔２〕または〔３〕に記載の中空糸膜モジュール。
〔６〕
前記ガラス繊維が、少なくとも前記管軸の外周を７２０°以上連続して延伸している
ことを特徴とする〔１〕から〔５〕のいずれか１に記載の中空糸膜モジュール。
〔７〕
前記ガラス繊維強化樹脂部中の、前記ガラス繊維を有するガラスクロス、ロービングクロス、およびチョップドストランドマットの少なくとも１つが、前記モジュールケース内でらせん状に巻回され、
巻回しにより前記管軸方向において隣接する、前記ガラスクロス、ロービングクロス、およびチョップドストランドマットの少なくとも１つの前記管軸方向の重なり割合が３％以上７０％以下である
ことを特徴とする〔４〕に記載の中空糸膜モジュール。
〔８〕
前記ガラスクロス、ロービングクロス、およびチョップドストランドマットの少なくとも１つの幅が、３０ｍｍ以上１４０ｍｍ以下である
ことを特徴とする〔４〕または〔７〕に記載の中空糸膜モジュール。
〔９〕
前記ガラスクロス、前記ロービングクロス、および前記チョップドストランドマットの少なくとも１つの１平方メートルあたりの重量が、５０ｇ以上６００ｇ以下である
ことを特徴とする〔４〕、〔７〕、〔８〕のいずれか１に記載の中空糸膜モジュール。
〔１０〕
前記ガラスクロスの外周に、前記ロービングクロスおよび前記チョップドストランドマットの少なくともいずれかが被覆されている
ことを特徴とする〔４〕、〔７〕から〔９〕のいずれか１に記載の中空糸膜モジュール。
〔１１〕
前記ガラス繊維強化樹脂部を形成する樹脂が、エポキシ樹脂である
ことを特徴とする〔２〕から〔４〕、〔７〕のいずれか１に記載の中空糸膜モジュール。
〔１２〕
海水をろ過する、〔１〕から〔１１〕のいずれか１に記載の中空糸膜モジュールと、
前記中空糸膜モジュールによるろ液を脱塩する、逆浸透膜モジュールと、を備え、
前記中空糸膜モジュールおよび前記逆浸透膜モジュールが、直接接続またはポンプを介して接続されている
ことを特徴とする海水淡水化システム。
〔１３〕
海水を、〔１〕から〔１１〕のいずれか１に記載の中空糸膜モジュールによりろ過する、ろ過工程と、
前記ろ過工程によるろ液を、前記中空糸膜モジュールに直接接続される逆浸透膜によって、前記ろ過工程の圧力を加圧した圧力下で脱塩する脱塩工程と、を備える
ことを特徴とする海水を淡水化する方法。
〔１４〕
原液を、〔１〕から〔１１〕のいずれか１に記載の中空糸膜モジュールによりろ過するろ過工程と、
前記ろ過工程によるろ液を、前記中空糸膜モジュールに直接接続される逆浸透膜によって前記ろ過工程の圧力を加圧した加圧下で脱塩する脱塩工程と、を備える
ことを特徴とする淡水を製造する方法。
〔１５〕
〔１〕から〔１１〕のいずれか１の中空糸膜モジュールの中空糸膜において、最大で０．５ＭＰa膜内外差圧で、最大で０．８ＭＰaの圧力で該中空糸膜の外表面側に原液を供給して、最大で０．３ＭＰaの圧力で該中空糸膜の内表面側からろ液を取出すろ過工程と、
連続する２回の前記ろ過工程の間に、前記中空糸膜を少なくとも１回、逆洗浄する、逆洗工程と、を備える
ことを特徴とする中空糸膜モジュールの運転方法。
〔１６〕
〔１〕から〔１１〕のいずれか１に記載の中空糸膜モジュールの中空糸膜において、最大で０．４ＭＰa膜内外差圧で、最大で１．０ＭＰaの圧力で該中空糸膜の内表面側に発泡性飲料を供給して、最大で０．６ＭＰaの圧力で該中空糸膜の外表面側からろ液を取出す、ろ過工程と、
前記中空糸膜を定期的に逆洗浄する、逆洗工程と、を備える
ことを特徴とする中空糸膜モジュールの運転方法。
〔１７〕
〔１〕から〔１１〕のいずれか１に記載の中空糸膜モジュールの中空糸膜において、最大で０．１ＭＰa膜内外差圧で、最大で０．８ＭＰaの圧力で該中空糸膜の外表面側に７０℃以上８０℃以下の原水を供給して、最大で０．８ＭＰaの圧力で該中空糸膜の内表面側からろ液を取出す、ろ過工程を備え、
ことを特徴とする中空糸膜モジュールの運転方法。
〔１８〕
〔１〕から〔１１〕のいずれか１に記載の中空糸膜モジュールの中空糸膜において、最大で０．３ＭＰa膜内外差圧で、最大で１．２ＭＰaの圧力で該中空糸膜の外表面側に２０℃以上３０℃以下の原水を供給して、最大で１．２ＭＰaの圧力でろ液を取出す、ろ過工程を備える
ことを特徴とする中空糸膜モジュールの運転方法。
〔１９〕
炭酸ガスを３．９２ｇ／Ｌ以上含有する飲料のろ過方法であって、
前記ろ過方法は、前記飲料を、少なくとも〔１〕から〔１１〕のいずれか１の中空糸膜モジュールによりろ過する、ろ過工程を有し、
前記ろ過工程における最大圧力が１．０ＭＰa以下である
ことを特徴とするろ過方法。
〔２０〕
ろ過工程と、逆洗工程と、を繰り返すろ過方法であって、
前記ろ過工程においては、原液が、少なくとも〔１〕から〔１１〕のいずれか１の中空糸膜モジュールによりろ過され、
前記ろ過工程における最大圧力が１．０ＭＰa以下であり、
前記逆洗工程における最大圧力が前記ろ過工程の５０％以下の範囲である
ことを特徴とするろ過方法。
〔２１〕
複数の中空糸膜が束ねられた中空糸膜束がモジュールケースに挿入され、該中空糸膜束の両端部がポッティング材により一体化された、中空糸膜モジュールの製造方法であって、
前記中空糸膜モジュールのモジュールケースの少なくとも一部分の外表面側をガラス繊維強化樹脂部により形成する工程を備え、
前記ガラス繊維強化樹脂部中のガラス繊維の長さが３ｃｍ以上であり、
前記ガラス繊維は、前記モジュールケースの管軸方向に対して、６０°から１２０°の角度で巻回されている
ことを特徴とする中空糸膜モジュールの製造方法。
〔２２〕
前記ガラス繊維強化樹脂部中の、前記ガラス繊維を有するガラスクロス、ロービングクロス、およびチョップドストランドマットの少なくとも１つが前記モジュールケース内でらせん状に巻回され、
巻回しにより前記管軸方向において隣接する前記ガラスクロス、ロービングクロス、およびチョップドストランドマットの少なくとも１つの前記管軸方向の重なり割合が３％以上７０％以下である
ことを特徴とする〔２１〕に記載の中空糸膜モジュールの製造方法。
〔２３〕
前記ガラス繊維を含むガラスクロス、ロービングクロス、およびチョップドストランドマットの少なくとも１つの幅が３０ｍｍ以上１４０ｍｍ以下である
ことを特徴とする〔２１〕に記載の中空糸膜モジュールの製造方法。
【発明の効果】
【００１１】
本発明によれば、耐圧性に優れ、かつろ過面積を減少させることなく、要求される耐圧に柔軟に対応できるハウジングケースを備える中空糸膜モジュールを提供することができる。
【図面の簡単な説明】
【００１２】
【図１】本発明の一実施形態による中空糸膜モジュールを示す縦端面図である。
【図２】図１の中空糸膜モジュールの変形例を示す縦端面図である。
【図３】図１のモジュールケースにおけるガラス繊維を含有する部分の断面図である。
【図４】図１のモジュールケースにおけるプラスチック部の外周面を被覆するガラス繊維のガラス繊維を含有する部分の断面図である。
【図５】図１のモジュールケース内におけるガラス繊維の傾斜を示す図である。
【図６】図１のモジュールケース内におけるガラス繊維の布状体の巻回しの態様を示す図である。
【図７】本発明の一実施形態に係る海水淡水化システムの構成図である。
【図８】本発明の一実施形態に係る中空糸膜モジュールを用いた、発泡性飲料のろ過システムの例を示す構成図である。
【図９】本発明の一実施形態に係る中空糸膜モジュールを用いた、超純水製造システムの例を示す構成図である。
【発明を実施するための形態】
【００１３】
以下、本発明を実施するための形態（以下、単に「本実施形態」という。）について、詳細に説明する。以下の本実施形態は、本発明を説明するための例示であり、本発明を以下の内容に限定する趣旨ではない。本発明はその要旨の範囲内で適宜に変形して実施できる。
【００１４】
図１、２に示す、本実施形態に係る中空糸膜モジュール１０は、例えば、上水処理用途又は食品精製用途、超純水製造用途に用いられる。本実施形態の中空糸膜モジュール１０は、中空糸膜１１、ポッティング材１２、及びモジュールケース１３を備えている。
【００１５】
中空糸膜１１は多孔質であり、通過する流体をろ過する。本実施形態においては、中空糸膜１１は、複数本の中空糸膜１１を束ねた中空糸膜束としてモジュールケース１３に挿入された状態で収容されている。
【００１６】
なお、中空糸膜１１の材質は特に制限されないが、例えば、ポリフッ化ビニリデン、ポリエチレン及びポリプロピレン等のポリオレフィン、エチレン-ビニルアルコール共重合体、ポリアミド、ポリエーテルイミド、ポリスチレン、ポリビニルアルコール、ポリフェニレンエーテル、ポリフェニレンサルファイド、ポリスルホン、ポリエーテルスルホン、アクリロニトリル、ならびに酢酸セルロース等が用いられている。中でも、結晶性を有する、ポリエチレン、ポリプロピレン、エチレンービニルアルコール共重合体、ポリビニルアルコール、及びポリフッ化ビニリデン等の結晶性熱可塑性樹脂は、強度発現の面から好適に用いることができる。さらに好適には、疎水性ゆえ耐水性が高く、通常の水系液体のろ過において耐久性が期待できる、ポリオレフィン、ポリフッ化ビニリデン等を用いることができる。特に好適には、耐薬品性等の化学的耐久性に優れるポリフッ化ビニリデンを用いることができる。ポリフッ化ビニリデンとしては、フッ化ビニリデンホモポリマーや、フッ化ビニリデンの比率が５０モル％以上であるフッ化ビニリデン共重合体が挙げられる。フッ化ビニリデン共重合体としては、フッ化ビニリデンと、四フッ化エチレン、六フッ化プロピレン、三フッ化塩化エチレンまたはエチレンから選ばれた１種以上との共重合体が挙げられる。ポリフッ化ビニリデンとしては、フッ化ビニリデンホモポリマーがもっとも好ましい。
【００１７】
中空糸膜１１のサイズは特に限定しないが、中空糸膜１１の内径０．４〜３ｍｍ、外径０．８〜６ｍｍ、膜厚０．２〜１．５ｍｍ、中空糸膜の阻止孔径０．０２〜１μｍ、膜間差圧０．１〜１．０ＭＰaの耐圧性を備えたものが好ましく用いられる。
【００１８】
ポッティング材１２は、中空糸膜１１の少なくとも一部をモジュールケース１３に固定している。本実施形態においては、ポッティング材１２は、中空糸膜１１の両端部と一体化して、後述するモジュールケース１３のハウジング本体１４に固定されている。本実施形態において、ポッティング材１２は、中空糸膜１１の外周面及びハウジング本体１４の内周面の間にポッティング材１２を充填して硬化させることにより、形成されている。
【００１９】
なお、ポッティング材１２の材質は特に制限されないが、例えば、二液混合型硬化性樹脂が適用され、ウレタン樹脂、エポキシ樹脂、及びシリコーン樹脂等が好適に用いられている。ポッティング材１２は、粘度、可使時間、硬化物の硬度や機械的強度、及び原液に対する物理的及び化学的安定性、中空糸膜１１との接着性、モジュールケース１３との接着性を勘案して、適切に選定することが望ましい。例えば、製造時間の短縮化及び生産性の向上の観点からは、可使時間の短いウレタン樹脂を用いることが好ましい。また、機械的強度が求められる場合は、機械的耐久性を有するエポキシ樹脂を用いることが好ましい。また、ポッティング材１２にはこれらの樹脂を複数用いてもよい。
【００２０】
モジュールケース１３は、中空糸膜１１を収容している。モジュールケース１３のサイズは特に限定しないが、全長７００〜２５００ｍｍ、外径５００〜２５００ｍｍであることが好ましい。モジュールケースの肉厚は２〜２０ｍｍであることが望ましく４〜１８ｍｍであることがより望ましい。モジュールケース１３は、ハウジング本体１４及び２つのキャップ部材１５を備えている。
【００２１】
ハウジング本体１４は、本実施形態において、全体として筒状の筒状体であり、当該筒状体の内部に中空糸膜１１を収容している。ハウジング本体１４は、本実施形態において、別部材である、パイプ状部１６および２つのヘッダ部１７を備えている。ただし、パイプ状部１６およびヘッダ部１７は分割されない単一の部材であってもよい。
【００２２】
パイプ状部１６は、本実施形態において、筒状をなしている。パイプ状部１６の軸方向の両端部それぞれに、ヘッダ部１７が係合している。本実施形態においては、パイプ状部１６と両ヘッダ部１７とを接着することにより、一体化されたハウジング本体１４が形成されている。
【００２３】
ヘッダ部１７は、本実施形態において、筒状部を有している。ヘッダ部１７は、ヘッダ部１７の筒状部の内部とパイプ状部１６の内部とが連通し、かつ互いに軸線が一致するように、パイプ状部１６に係合されている。
【００２４】
ヘッダ部１７は、本実施形態において、ノズル部１８を有している。ヘッダ部１７の筒状部の側面に、当該筒状部の軸方向に対して垂直に突出するノズル部１８が設けられている。ノズル部１８は、ヘッダ部１７の軸方向においてポッティング材１２よりもパイプ状部１６側に設けられている。
【００２５】
開放されているノズル部１８（図１の例では、上側のノズル部１８、図２例では上下両方のノズル部１８）は、ヘッダ部１７の内部及び外部の間で流体を通過させるポートとして機能する。したがって、ノズル部１８は、ハウジング本体１４の内周面、各中空糸膜１１の外周面、及びポッティング材１２の露出面によって画定される内部空間に外部から流体を流入させ得、また当該内部空間から外部に流体を流出させ得る。
【００２６】
キャップ部材１５は、本実施形態において、一端が開放された筒状又はテーパ形状をなしている。キャップ部材１５の開放された端は、ハウジング本体１４の軸方向の両端において、ハウジング本体１４に係合している。本実施形態において、キャップ部材１５は、ナット１９によりハウジング本体１４に固定されている。なお、キャップ部材１５とポッティング材１２及びハウジング本体１４の少なくとも一方との間にはＯリング２０が設けられ、キャップ部材１５とハウジング本体１４により画定される内部空間が液密に密封されている。
【００２７】
キャップ部材１５の閉鎖端又はテーパ形状部の細径部側に、管路２１が設けられている。管路２１は、ハウジング本体１４の軸方向に平行に突出している。管路２１は、キャップ部材１５の内部及び外部間で流体を通過させるポートとして機能する。したがって、管路２１は、キャップ部材１５及びポッティング材１２によって画定される内部空間に外部から流体を流入させ得、また当該内部空間から外部に流体を流出させ得る。
【００２８】
さらに、図１の例において、中空糸膜１１の長手方向の一方の端はポッティング材１２及びキャップ部材１５が画定する空間に開口を露出し（図面上側）、他方の端はポッティング材１２に埋設され、下位項は閉鎖されている（図面下側）。中空糸膜１１が埋設されている側のポッティング材１２には、軸方向に沿った貫通孔ｔｈが形成されている。また、中空糸膜１１が埋設されている側のノズル部１８は閉鎖されている。
【００２９】
このような構成の中空糸膜モジュール１０では、例えば、中空糸膜１１が埋設されている側の管路２１（図面下側）を通じて中空糸膜モジュール１０に流入させた原液は、貫通孔ｔｈから、ハウジング本体１４の内周面、中空糸膜１１の外周面、および両ポッティング材１２の露出面により画定される内部空間に流入する。当該内部空間に流入した原液は、解放されたノズル部１８（図面上側）に向かってハウジング本体１４の中空部内を通過しながら、一部が中空糸膜１１によってろ過される。ろ過されたろ液が中空糸膜１１の中空部内を通過して、開口が露出している側の管路２１（図面上側）から排出される。また、解放されたノズル部１８まで通過した原液が、濃縮液として排出される。
【００３０】
なお、図２に示すように、中空糸膜モジュール１０において、中空糸膜１１の長手方向の両端が、ポッティング材１２及びキャップ部材１５が画定する空間に開口を露出し、いずれのポッティング材１２にも貫通孔が形成されず、さらにいずれのノズル部１８も解放されている構成であってよい。
【００３１】
このような構成の中空糸膜モジュール１０では、例えば、一方の管路２１から中空糸膜モジュール１０に流入させた原液は、他方の管路２１に向かって中空糸膜１１の中空部内を通過しながら、一部が中空糸膜１１によってろ過される。ろ過されたろ液は、ハウジング本体１４の内周面、中空糸膜の外周面、及び両ポッティング材１２の露出面により画定される内部空間に流入する。当該内部空間に流入したろ液がノズル部１８から排出される。また、中空糸膜の中空部内を他方の管路２１まで通過した原液が、濃縮液として当該他方の管路２１から排出される。あるいは、中空糸膜モジュール１０の一方のノズル部１８に原液を流入させることにより、ろ液が管路２１から排出され、濃縮液が他方のノズル部１８から排出されてもよい。
【００３２】
モジュールケース１３の少なくとも一部分は、ガラス繊維を含有している。本実施形態において、モジュールケース１３の中のハウジング本体１４が、ガラス繊維を含有している。より具体的には、本実施形態において、ハウジング本体１４において筒状であるパイプ状部１６およびヘッダ部１７の少なくともいずれかがガラス繊維を含有している。さらに具体的には、本実施形態において、パイプ状部１６およびヘッダ部１７がガラス繊維を含有している。
【００３３】
モジュールケース１３は、熱可塑性プラスチックにより構成されるプラスチック部とガラス繊維を含むガラス繊維強化樹脂部を有している。プラスチック部は射出成型、押出し成型等により製造することができ、部分的なパーツを予め成型し、後から熱溶着や溶剤接合、接着剤により接合してもよいし、予め一体型を成型してもよい。プラスチック部の材質としては、ポリエチレン、ポリプロピレン、ポリスルホン、ポリエーテルスルホン、ポリフッ化ビニリデン、ＡＢＳ樹脂及び塩化ビニル樹脂、および、変性ポリフェニレンエーテル等が挙げられる。ガラス繊維強化樹脂部は、モジュールケース１３における、ガラス繊維を含有する部分に設けられている。ガラス繊維強化樹脂部は、ガラス繊維とともに、さらに硬化性樹脂を含んでいる。硬化性樹脂は、例えば、熱硬化性樹脂および光硬化性樹脂である。本実施形態においては、硬化性樹脂は、熱硬化性樹脂である。
【００３４】
図３に示すように、本実施形態では、モジュールケース１３の肉厚方向において、プラスチック部２２およびガラス繊維強化樹脂部２３が積層されている。さらに本実施形態では、モジュールケース１３の肉厚方向の内側に層状のプラスチック部２２が配置され、外表面側に層状のガラス繊維強化樹脂部２３が配置されている。
【００３５】
モジュールケース１３のガラス繊維を含有する部分において、モジュールケース１３の肉厚に対する、ガラス繊維強化樹脂部２３の被覆層の肉厚の割合は５％以上５０％以下であることが望ましい。すなわち、（ガラス繊維強化樹脂部２３の被覆層の肉厚（ｍｍ）／モジュールケース１３の肉厚（ｍｍ））×１００の値が５％以上５０％以下であることが望ましい。当該割合が５％より低いと、耐圧補強の効果が十分に得られない場合がある。また、当該割合が５０％よりも高いと耐圧効果はあるものの、ガラス繊維強化樹脂部２３の成型時に発生する硬化発熱が大きくなりすぎ、プラスチック部２２を膨張させてしまい、硬化後のモジュールケース１３の全長が変動してしまう等の問題が発生する可能性がある。
【００３６】
本実施形態においてガラス繊維強化樹脂部２３を構成している、ガラス繊維は、長さ３ｃｍ以上延伸している。また、図４に示すように、当該ガラス繊維２４は、プラスチック部２２の管軸の外周を少なくとも７２０°以上連続して延伸していることが望ましい。ガラス繊維２４が連続的にプラスチック部２２を延伸していることにより、プラスチック部２２が径方向に内圧負荷を受けても、局所的に大きな変異が発生する部位が存在しないため、耐圧性を均一に向上することができる。
【００３７】
また、図５に示すように、ガラス繊維２４は、モジュールケース１３の管軸方向に対して、６０°〜１２０°の角度θで延伸している。より好ましくは、ガラス繊維２４は当該管軸方向に対して、７５°〜１０５°の角度θで、いっそう好ましくは、８５°〜９５°の角度θで延伸している。ガラス繊維２４が管軸方向に対して９０°に近い角度で延伸されていることで、内圧による径方向のケース膨張を抑えることができる。
【００３８】
ガラス繊維２４の表面は熱硬化性樹脂との接着性を向上するためにシランカップリング剤による処理を施したものであってもよい。
【００３９】
ガラス繊維２４は、本実施形態において、例えば、ガラスクロス、ロービングクロス、およびチョップドストランドマットのように、加工された布状体の内部で連続し、プラスチック部２２を被覆している。ガラスクロスは、捻りをかけたガラス繊維の束であるストランドを用いて編んだ布状体である。ロービングクロスは、ストランドに捻りを加えていない状態のものを用いて編んだ布状体である。
【００４０】
ガラスクロスおよびロービングクロスの種類は特に限定しないが、平織、あや織、目抜き平織、朱子織等を用いることができる。また、ガラスクロスおよびロービングクロスの１平方メートルあたりの重量は５０ｇ／ｍ2〜６００ｇ／ｍ2が望ましく、１００ｇ／ｍ2〜５００ｇ／ｍ2がより望ましく、２００ｇ／ｍ2〜４００ｇ／ｍ2がさらに望ましい。５０ｇ／ｍ2よりも軽い場合、多重に積層しなければ十分な強度が得られず、かつ、積層工程が煩雑になる。また、６００ｇ／ｍ2よりも重い場合、ガラスクロスまたはロービングクロスのプラスチック部に対する追従性が悪くなり、密着性が悪くなる可能性がある。
【００４１】
ガラス繊維２４の布状体の幅は、３０ｍｍ以上１４０ｍｍ以下であることが望ましい。幅が３０ｍｍよりも狭いと１回あたりの被覆に要する作業時間が長くなってしまう。一方１４０ｍｍよりも幅が広くなると、巻回している際、ガラス繊維２４の布状体がよじれてしまい、しわが発生しやすくなる可能性がある。
【００４２】
図６に示すように、ガラス繊維２４の布状体２５は、モジュールケース１３の管状の部分にらせん状に巻回されている。巻回しにより管軸方向において隣接する、ガラス繊維２４の布状体２５の重なり割合は、平均で３％以上７０%以下であることが好ましく、１０％〜５０％がより望ましく、２０％〜４０％がさらに望ましい。なお、布状体２５の重なり割合とは、管軸方向における、布状体２５の幅に対する布状体２５の重なり幅の割合である。重なる割合が３％より低いと、巻回する場所によって布状体２５が重ならない場所が発生する可能性がある。また７０％よりも高い場合、工程上時間がかかり、効率的ではない。
【００４３】
本実施形態では、種類の異なるガラス繊維２４の布状体２５が、複数積層されていてもよい。例えば、モジュールケース１３のプラスチック部２２をガラスクロスが被覆し、当該ガラスクロスが被覆された外周をロービングクロスおよびチョップドストランドマットの少なくとも一方が被覆してもよい。または、プラスチック部２２をロービングクロスが被覆し、当該ロービングクロスが被覆された外周をガラスクロスおよびチョップドストランドマットの少なくとも一方が被覆してもよい。または、プラスチック部２２をチョップドストランドマットが被覆し、当該チョップドストランドマットが被覆された外周をガラスクロスおよびロービングクロスの少なくとも一方が被覆してもよい。
【００４４】
ガラス繊維強化樹脂部２３に用いられる熱硬化性樹脂はエポキシ樹脂、不飽和ポリエステル樹脂等を使用することができるが、エポキシ樹脂がより好適に用いられる。エポキシ樹脂の主剤としては、ビスフェノールＡ型、ビスフェノールＦ型、トリメチロールプロパンポリグリシジルエーテル、ネオペンチルグリコールジグリシジルエーテル、１，４ブタンジオールジグリシジルエーテル、１，６ヘキサンジールジグリシジルエーテル等を単独または適宜配合し用いることができる。また硬化剤としてはアミン系硬化剤、酸無水物等が用いられるが、常温で硬化するためにはアミン系硬化剤を用いることが好ましい。上記主剤、硬化剤を配合し混合初期の粘度が５００ｍＰａ・ｓ以上５０００ｍＰａ・ｓ以下となることが望ましい。５０００ｍＰａ・ｓより粘度が高いとガラス繊維中にエポキシ樹脂が含浸しづらくなりガラス繊維強化樹脂部２３中に気泡が残留しやすくなる。また５００ｍＰａ・ｓ以下となった場合は、一度含浸したエポキシ樹脂がガラス繊維２４中から垂れてしまい、所望の形状のまま硬化することができなくなるおそれがある。
【００４５】
次に、上述した中空糸膜モジュール１０の製造方法について説明する。中空糸膜モジュール１０の製造工程の説明においては、ポッティング材１２としてウレタン樹脂を使用した場合について記載する。但し、ウレタン樹脂に限定されるわけではなく、他の樹脂を使用した場合でも同様の製造工程にて中空糸膜モジュール１０を製造することができる。なお、本実施形態では、機械的強度の向上の観点から、ポッティング材１２としてエポキシ樹脂が用いられる。または、本実施形態では、製造時間の短縮化および生産性の向上の観点から、ポッティング材１２としてウレタン樹脂が用いられる。
【００４６】
中空糸膜１１はモジュールケース１３に挿入できるように円筒状に中空糸膜束を整えることで、膜モジュールあたりの膜面積、すなわちろ過面積を最大化することができる。中空糸膜束の外周には保護用のネットをさらに被覆してもよい。ネットの素材は特に限定しないが、ポリエチレン、ポリプロピレン、ポリビニルアルコール、エチレン酢酸ビニルコポリマー等が望ましい。中空糸膜の充填率を高くしすぎると、原液もしくはろ過液の流れが悪くなったり、運転時の逆洗工程における洗浄効率が低下する。運転方法にもよるが、モジュールケース１３の内径に対する、モジュールケース１３に挿入する中空糸膜１１の断面積の総和が４０〜７０％になることが望ましい。中空糸膜束の両端部は後段のポッティング工程でポッティング剤により閉塞しないように目止めしておくことが望ましい。目止めに用いる素材としてはエポキシ樹脂、ウレタン樹脂、およびシリコン樹脂等が用いられる。
【００４７】
目止めした中空糸膜束を所望の形状に成型したプラスチック部２２に挿入した後、プラスチック部２２の両端部にポッティング剤を用いて接着するポッティング工程を行う。接着方法としてはプラスチック部２２の中央部を中心として回転させることにより発生する遠心力を利用してポッティング材１２を導入する遠心接着法と、プラスチック部２２を縦置きし、ヘッド差を利用してポッティング材１２を導入する静置接着法がある。接着方法は、中空糸膜モジュール１０の全長やモジュールケース１３の径、使用するポッティング剤の混合初期粘度やポットライフにより、適宜選択することができる。ポッティング材１２が硬化した後に、さらに高温で養生する時間を設けてもよい。完全にポッティング材１２が硬化した後に、目止めした部分を除去し、中空糸膜１１の端部を開口させる。
【００４８】
本実施形態においては、中空糸膜束のプラスチック部２２へのポッティング工程の後にガラス繊維強化樹脂部２３の被覆工程を説明しているが、被覆工程を接着工程の前に実施してもよい。
【００４９】
プラスチック部２２とガラス繊維強化樹脂部２３との接着性を向上させるための処理をプラスチック部２２の外表面に施してもよい。処理方法は特に限定しないが、化学処理、プラズマ処理、粗面化処理等が挙げられる。また粗面化の手段としては、サンドペーパーやサンドブラストを用いることができるが、粗面化後に発生する発塵を取り除くことが接着性を維持するために重要である。粗面化の目安としては算術平均粗さで面粗さ（以下Ｒａ）が１μｍ以上であることが好ましく、５μｍ以上であることがより好ましい。測定方法はＪＩＳ  Ｂ  ０６０１：１９９４に基づく。
【００５０】
上述のポッティング工程後に、ガラス繊維強化樹脂部２３の被覆工程を行う。被覆工程においては、ガラスクロスおよびロービングクロス等の布状体２５を連続的に被覆する場合、フープ巻きと呼ぶ、布状体２５をプラスチック部２２に部分的に重ねながら巻回することで良好な耐圧強度を保持することができる。なお、フープ巻きは、軸方向に略垂直に巻く巻き方であり、軸方向に微小に傾斜させてらせん状に巻く巻き方も含んでいる。巻回する際は布状体２５とプラスチック部２２との間に隙間が発生しないように延伸させることが望ましい。上述のように、フープ巻きを行うときに布状体２５同士が重なる割合は、平均で３％〜７０％が望ましく、１０％〜５０％がより望ましく、２０％〜４０％がさらに望ましい。
【００５１】
上述のように、フープ巻きに用いるガラスクロスの幅はモジュールケース１３の径にもよるが、３０ｍｍ〜１４０ｍｍが適している。巻回時は専用の装置を用いてもよいし、手作業で実施してもよい。この時、プラスチック部２２を管軸方向中心に回転させながら巻回してもよい。
【００５２】
要求される設計耐圧に応じて、前述のフープ巻きを繰り返し行ってもよい。
【００５３】
さらに必要であれば、フープ巻きを施した外周部に、ガラスクロスを覆うことが可能な面積を有するロービングクロスを被覆してもよい。この時ロービングクロスの片端部が、他端部と少なくとも１ｃｍ以上、望ましくは３ｃｍ以上、より望ましくは５ｃｍ以上オーバーラップしていてもよい。またモジュールケース１３のノズル部１８等は適宜ロービングクロスを予め定長切断し、しわが極力少なくなるように被覆することが重要である。さらにノズル部１８のような形状部分には後述する熱硬化性樹脂の含浸後も気泡が残りやすい傾向がある。そのため、ローラー等で気泡を取り除くことで耐圧性を十分に発揮することができる。
【００５４】
さらに必要に応じて、チョップドストランドマットをロービングクロスの外周部に被覆してもよい。
【００５５】
上述のロービングクロス、ガラスクロス、およびチョップドストランドマット等のガラス繊維２４の布状体２５には、熱硬化性樹脂が含浸される。ガラス繊維２４の布状体２５への熱硬化性樹脂の含浸は、プラスチック部２２への巻回し前に行われていても、巻回し後に行われてもよい。ガラス繊維２４の布状体２５に含浸した熱硬化性樹脂を室温で硬化させた後、使用している中空糸膜１１およびモジュールケース１３の素材にもよるが、５０℃〜８０℃の温度で養生することが望ましい。熱硬化性樹脂が完全に硬化することにより、耐候性、耐薬品性、および耐久性を確保することができる。
【００５６】
養生後は必要に応じてガラス繊維強化樹脂部２３の表層をサンディングしてもよい。
【００５７】
以上のように構成された中空糸膜モジュール１０によれば、例えば、ノズル部１８を介して原水を中空糸膜モジュール１０に導入することにより、中空糸膜１１によってろ過されたろ過水が管路２１の少なくとも一方を介して中空糸膜モジュール１０から排出されると共に、ノズル部１８の残りの一方を介して濃縮水が中空糸膜モジュール１０から排出される。（外圧式ろ過、図２参照）
【００５８】
また、管路２１のいずれか一方を介して原液を中空糸膜モジュール１０に導入することにより、管路２１の残りの一方を介して濃縮水が中空糸膜モジュール１０から排出されると共に、中空糸膜１１によってろ過されたろ過水が二つのノズル部１８を介して中空糸膜モジュール１０から排出される（内圧式ろ過、図２参照）。
【００５９】
また、プラスチック部２２の外周にガラス繊維強化樹脂部２３を被覆することにより、原水等の原液とガラス繊維強化樹脂部２３との接触を防止し得る。したがって、中空糸膜モジュール１０は、原液とガラス繊維２４が含まれる樹脂との接触が好ましくない用途にも適用し得る。
【００６０】
以下、本実施形態に係る中空糸膜モジュール１０を用いたろ過システムに関して具体的に説明する。
【００６１】
図７に示すように、本実施形態に係る海水淡水化システム２６は、ろ過システム２７および脱塩システム２８を含んでいる。
【００６２】
ろ過システム２７は、ろ過フィードポンプ２９、ストレイナ３０、および耐圧性を有する中空糸膜モジュール１０を含んでいる。ろ過フィードポンプ２９は、取水した海水を中空糸膜モジュール１０に供給する。ストレイナ３０は、海水中の径の比較的大きな異物を除去する。中空糸膜モジュール１０は、海水をろ過する。なお、取水した海水は、加圧して中空糸膜モジュール１０に送液される前に、加圧浮上分離法により前処理されていてもよい。
【００６３】
脱塩システム２８は、脱塩フィードポンプ３２、および逆浸透膜モジュール３３を含んでいる。脱塩フィードポンプ３２は、中空糸膜モジュール１０のろ液を加圧して、逆浸透膜モジュール３３に供給する。逆浸透膜モジュール３３は、中空糸膜モジュール１０のろ液を脱塩する。なお、脱塩システム２８において、脱塩フィードポンプ３２が設けられていなくてもよい。すなわち、中空糸膜モジュール１０が、逆浸透膜モジュール３３に直接、接続されていてもよい。
【００６４】
本発明の中空糸膜モジュール１０が耐圧性を有しているので、中空糸膜モジュール１０と逆浸透膜モジュール３３との中間にバッファータンクを設置しなくても、中空糸膜モジュール１０の破損またはろ液の漏水が発生することなく安定的に脱塩工程を連続的に行うことが可能となる。バッファータンクを設置しないことにより海水淡水化システム２６の設置面積の減少とバッファータンクに使用する薬品に係るコストを低減することができる。
【００６５】
図８に示すように、発泡性飲料を清澄化するろ過システム３４は、耐圧性を有する中空糸膜モジュール１０、原液タンク３５、ろ液タンク３６、ループ配管３７、返送配管３８、供給配管３９、およびろ液配管４０を有する。原液タンク３５は、未ろ過の発泡性飲料を収容する。ろ液タンク３６は、ろ過後の発泡性飲料を収容する。ループ配管３７は、中空糸膜モジュール１０の下側および上側の管路２１に環状に接続する。返送配管３８は、ループ配管３７から濃縮液を原液タンク３５に返送する。供給配管３９は、原液タンク３５の下端を、ループ配管３７における中空糸膜モジュール１０の１次側入口近傍に接続する。ろ液配管４０は、中空糸膜モジュール１０のノズル部１８の上下どちらか１箇所もしくは２箇所を、ろ液タンク３６に接続する。
【００６６】
中空糸膜モジュール１０は、未ろ過の発泡性飲料をろ過する。図８に示すろ過システム３４における中空糸膜モジュール１０は、図２に示す、中空糸膜１１の外表面側に原液が供給され、内表面側からろ液が取出される外圧ろ過方式のモジュールであってもよい。あるいは、図８に示すろ過システム３４における中空糸膜モジュール１０は、図２に示す、中空糸膜１１の内表面側に原液が供給され、外表面側からろ液が取出される内圧ろ過方式のモジュールであってもよい。
【００６７】
ろ液タンク３６には、飲料中に３．９２ｇ／Ｌ以上で溶解している炭酸ガスが飲料中から抜けないようにするため、ろ液が加圧された状態で保持されている。そのため、中空糸膜モジュール１０の２次側には、膜間差圧にもよるが、最大で０．６ＭＰaの圧力が加えられる場合がある。
【００６８】
さらに、詳細には、中空糸膜モジュール１０は、外圧ろ過方式では、供給水側の圧力の最大値が０．５ＭＰａ以上０．８ＭＰａ以下、ろ過水側の圧力の最大値が０．３ＭＰａ以下、膜内外面差圧の最大値が０．５ＭＰａ以下、かつ連続するろ過工程の間に一回以上の逆洗工程が入る運転条件で運転される場合がある。逆洗工程における供給水側の圧力の最大値は、ろ過工程の５０％以下の範囲であって、例えば、０．２ＭＰａである。
【００６９】
また、中空糸膜モジュール１０は、内圧ろ過方式では、供給水側の圧力の最大値が０．６ＭＰａ以上１．０ＭＰａ以下、ろ過水側の圧力の最大値が０．６ＭＰａ以下、膜内外面差圧の最大値が０．４ＭＰａ以下、かつろ過工程とともに定期的に逆洗工程が入る運転条件で運転される場合がある。逆洗工程における供給水側の圧力の最大値は、ろ過工程の５０％以下の範囲である。
【００７０】
本発明の中空糸膜モジュール１０は、モジュールケース１３のプラスチック部外周がガラス繊維強化樹脂部２３で補強されているため、内圧ろ過を行った場合、中空糸膜１１の内表面の１次側に最大１ＭＰa、長期間に渡って最大０．６ＭＰaで繰り返し加圧されてもモジュールケース１３の破損なく運転を継続することができる。
【００７１】
図９に示すように、微粒子を取り除くことで超純水を製造するシステム４１は、耐圧性を有する中空糸膜モジュール１０、供給配管４２、排出配管４３、およびろ液配管４４を含む。供給配管４２は、中空糸膜モジュール１０のノズル部１８に接続されている。排出配管４３は、他方のノズル部１８から濃縮水を排出する。ろ液配管４４は、中空糸膜モジュール１０からろ過水を取水させる。中空糸膜モジュール１０によりろ過された水は、例えば５０ｎｍ以上の微粒子が１個／ｍＬ以下に抑えられており、半導体の生産に使用する超純水として用いることができる。
【００７２】
例えば、上述の超純水を製造するシステム４１において、中空糸膜モジュール１０は、７０℃以上８０℃以下の原水が供給される運転条件においては、外圧ろ過方式で、供給水側の圧力の最大値が０．５ＭＰａ以上０．８ＭＰａ以下、ろ過水側の圧力の最大値が０．５ＭＰａ以上０．８ＭＰａ以下、かつ膜内外面差圧の最大値が０．１ＭＰａ以下の運転条件で運転される場合がある。
【００７３】
また、例えば、上述の超純水を製造するシステム４１において、中空糸膜モジュール１０は、２０℃以上３０℃以下の原水が供給される運転条件においては、外圧ろ過方式で、供給水側の圧力の最大値が０．８ＭＰａ以上１．２ＭＰａ以下、ろ過水側の圧力の最大値が０．８ＭＰａ以上１．２ＭＰａ以下、かつ膜内外面差圧の最大値が０．３ＭＰａ以下の運転条件で運転される場合がある。
【００７４】
本実施形態における外圧ろ過式の中空糸膜モジュール１０は耐圧性を有しているので、例えば、１５ｍ3／ｈを超えるような高い透水量を得るために、原水を供給する側の圧力が常温で最大１．２ＭＰａまであったとしても、ケースの破損なくろ過運転を行うことができる。さらに７０℃から８０℃の熱水中でも最大０．８ＭＰａの原水を供給する側の圧力でろ過運転を行うことができる。
【実施例】
【００７５】
以下、実施例により本発明をより詳細に説明するが、本発明はこれらの例に限定されるものではない。
【００７６】
以下、実施例で用いた測定方法および試験方法について説明する。
【００７７】
（ガラス繊維強化樹脂部の厚さ）
ガラス繊維強化樹脂部の厚さを以下の通りに測定した。被覆後のモジュールケースをガラス繊維強化樹脂部の断面が露出するように切断し、３か所測定したものを平均し算出した。
【００７８】
（中空糸膜の内径及び外径）
中空糸膜の内径及び外径は、以下のようにして求めた。中空糸膜を膜長手方向に垂直な向きにカミソリ等で薄く切り、走査型電子顕微鏡を用いて断面の内径の長径と短径、外径の長径と短径を測定し、以下の式（１）、（２）式により、それぞれ内径と外径を決定した。なお、本実施形態では任意に選んだ中空糸膜、２０本についてそれぞれ内径および外径を測定し、相加平均値を算出することで求めた。
【００７９】
【数１】
2019051451.tif 000003
【００８０】
（中空糸膜の膜厚方向の厚さ）
中空糸膜の膜厚方向の厚さを、以下のようにして測定した。上述したように、中空糸膜の内径（Ａ）および外径（Ｂ）を測定し、以下の式（３）に基づいて、中空糸膜の膜厚方向の厚さを求めた。
中空糸膜の厚さ  ＝ （ Ｂ − Ａ ） ／ ２・・・（３）
なお、本実施形態では任意に選んだ中空糸膜、２０本についてそれぞれ膜厚を測定し、相加平均値を算出することで中空糸膜の膜厚を求めた。
【００８１】
（瞬時破壊試験）
瞬時破壊試験は、中空糸膜モジュールに内圧を印加し、ケースが破壊された時の圧力を破壊時圧力とした。予め中空糸膜モジュールの内部を水で満たしノズル部２か所とキャップ部１か所をシールした。残る１か所のキャップ部から空気圧を０．２ＭＰａ／ｓｅｃで徐々に加えた。試験時の水温、気温は実施例１〜８および比較例１、２では２３℃で実施した。一方、実施例９と比較例３では８０℃の水温条件下で実施した。
【００８２】
（ガラス繊維の長さ測定）
ガラス繊維の長さは、Ｘ線ＣＴ装置を用いて透過観察により測定した。装置としては、株式会社リガク製の高分解能３ＤＸ線顕微鏡  ｎａｎｏ３ＤＸを用いた。また、上記の手法による測定が困難な場合には、加熱炉等により繊維強化樹脂部のガラス繊維以外の成分を焼失させた後、光学顕微鏡または電子顕微鏡を用いてガラス繊維の長さを観察した。
【００８３】
（実施例１）
実施例１では、モジュールケースの素材として、プラスチック部にはＡＢＳ樹脂（旭化成（株）製、商品名「ＩＭ１０」）を用いた。プラスチック部の外表面には、接着性を向上させるため、予めサンドペーパーで粗面化を施した。＃１００のサンドペーパーで粗面化を実施したところ、粗面化後の表面粗さ（Ｒａ）は６．６μｍであった。パイプ状部におけるプラスチック部の外周部に、幅１００ｍｍの包帯状のガラスクロス（前田硝子（株）製、ＥＣＭ１３１００−Ａ）同士が平均で３％重なるように連続的に巻回した。この時、モジュールケースの管軸と略平行になるガラス繊維を経糸、略垂直に配置されるガラス繊維を緯糸とした場合、経糸の長さは約１００ｍｍ、緯糸の長さは約１８ｍであった。ガラスクロスは経糸と緯糸を交互に直交して織り込まれた平織を使用した。その後、巻回したガラスクロスの外周に、シート状のチョップドストランドマット（日東紡績（株）製、ＭＣ３００−Ａ）を巻回した。チョップドストランドマットを構成するガラス繊維の平均長さは５ｃｍであり、それらがランダムにシート状に配置され、バインダーによりガラス繊維同士が固定されているものを使用した。巻回後にエポキシ樹脂を含浸させ、ローラーを使ってエアーを押出し密着させた。同様に、ヘッダ部にもガラスクロスとチョップドストランドマットを巻回した。エポキシ樹脂は主剤としてＪＥＲ８１１(三菱ケミカル製)、硬化剤としてトリエチレンテトラミン（ＴＥＴＡ）（東ソー製）、反応性希釈剤としてＳＲ−ＴＭＰ（阪本薬品製）を混合したものを用いた。ガラスクロスおよびチョップドストランドマットにエポキシ樹脂を含浸させた後、５０℃の環境で８時間養生しエポキシ樹脂を硬化させることにより実施例１の中空糸膜モジュールを製造した。
【００８４】
実施例１の中空糸膜モジュールに対して、瞬時破壊試験を行った。試験結果を、プラスチック部、ガラス繊維強化樹脂部、中空糸膜、およびポッティング材の材質およびサイズ等の諸条件とともに表１に記載した。表１に示すように、実施例１の中空糸膜モジュールでは、少なくとも５ＭＰａまでモジュールケースは破壊されなかった。
【００８５】
【表１】
2019051451.tif 000004
【００８６】
（実施例２）
実施例２では、パイプ状部のプラスチック部の外周部に被覆する包帯状のガラスクロス同士が平均で３０％以上重なるように連続的に巻回した。それ以外の諸条件は実施例１と同様である。実施例２の中空糸膜モジュールに対して、瞬時破壊試験を行った。試験結果を、諸条件とともに表１に記載した。表１に示すように、実施例２の中空糸膜モジュールでは、少なくとも５ＭＰａまでモジュールケースは破壊されなかった。
【００８７】
（実施例３）
実施例３では、パイプ状部のプラスチック部の外周部に被覆する包帯状のガラスクロス同士が平均で５０％以上重なるように連続的に巻回した。それ以外の諸条件は実施例１と同様である。実施例３の中空糸膜モジュールに対して、瞬時破壊試験を行った。試験結果を、諸条件とともに表１に記載した。表１に示すように、実施例３の中空糸膜モジュールでは、少なくとも５ＭＰａまでモジュールケースは破壊されなかった。
【００８８】
（実施例４）
実施例４では、パイプ状部のプラスチック部の外周部に被覆する包帯状のガラスクロス同士が平均で６０％以上重なるように連続的に巻回した。それ以外の諸条件は実施例１と同様である。実施例４の中空糸膜モジュールに対して、瞬時破壊試験を行った。試験結果を、諸条件とともに表１に記載した。表１に示すように、実施例４の中空糸膜モジュールでは、少なくとも５ＭＰａまでモジュールケースは破壊されなかった。
【００８９】
（実施例５）
実施例５では、パイプ状部のプラスチック部の外周部に被覆する包帯状のガラスクロス同士が平均で７０％以上重なるように連続的に巻回した。それ以外の諸条件は実施例１と同様である。実施例５の中空糸膜モジュールに対して、瞬時破壊試験を行った。試験結果を、諸条件とともに表１に記載した。表１に示すように、実施例５の中空糸膜モジュールでは、少なくとも５ＭＰａまでモジュールケースは破壊されなかった。
【００９０】
（実施例６）
実施例６では、パイプ状部のプラスチック部の外周部に被覆する包帯状のガラスクロス同士が平均で７０％以上重なるように連続的に巻回した。その後、シート状のロービングクロスをさらに被覆した。シート端部が５ｃｍ程度オーバーラップするように被覆した。最後にチョップドストランドマットを実施例１と同様に被覆した。それ以外の諸条件は実施例１と同様である。実施例６の中空糸膜モジュールに対して、瞬時破壊試験を行った。試験結果を、諸条件とともに表１に記載した。表１に示すように、実施例５の中空糸膜モジュールでは、少なくとも５ＭＰａまでモジュールケースは破壊されなかった。
【００９１】
（比較例１）
比較例１ではパイプ状部およびヘッダ部のプラスチック素材としてガラス短繊維が３０％含まれたＡＢＳ樹脂（旭化成（株）社製、Ｒ２４０Ａ）を用いた。ガラス短繊維の平均長さは６００μｍであった。モジュールケースのプラスチック部外表面にはガラス強化繊維樹脂部の被覆を実施しなかった。また、モジュールケースのプラスチック部の肉厚が、実施例１のモジュールケースのプラスチック部およびガラス繊維強化樹脂部の肉厚の合計と同一となるように、モジュールケースを成型した。それ以外の諸条件は実施例１と同様である。比較例１の中空糸膜モジュールに対して、瞬時破壊試験を行った。試験結果を、諸条件とともに表１に記載した。表１に示すように、比較例１の中空糸膜モジュールでは、４．３ＭＰａで破壊された。破壊箇所はモジュールケースのパイプ状部であった。
【００９２】
（比較例２）
比較例２ではパイプ状部およびヘッダ部のプラスチック素材としてガラス短繊維が含まれていないＡＢＳ樹脂（旭化成（株）製、商品名「ＩＭ１０」）を用いた。モジュールケースのプラスチック部外表面にはガラス強化繊維の被覆を実施しなかった。また、モジュールケースのプラスチック部の肉厚が、実施例１のモジュールケースのプラスチック部およびガラス繊維強化樹脂部の肉厚の合計と同一となるように、モジュールケースを成型した。それ以外の諸条件は実施例１と同様である。比較例２の中空糸膜モジュールに対して、瞬時破壊試験を行った。試験結果を、諸条件とともに表１に記載した。表１に示すように、比較例２の中空糸膜モジュールでは、３．６ＭＰａで破壊された。破壊箇所はモジュールケースのパイプ状部であった。
【００９３】
（実施例７）
実施例７では、モジュールケースのパイプ状部およびヘッダ部のプラスチック部の素材として、ポリスルホン（ＰＳｆ）（ソルベイ社製、ＵＤＥＬ）を用いた。包帯状のガラスクロスは１平方メートルあたりの重量が約３００ｇ、幅は５０ｍｍの素材を使用した。そして、ガラスクロスをパイプ状部の外周部に、クロス同士が平均で３０％重なるように連続的に巻回した。その後、シート状のロービングクロスとチョップドストランドマットを交互に２層ずつ積層した。それ以外の諸条件は実施例１と同様である。実施例７の中空糸膜モジュールに対して、瞬時破壊試験を行った。試験結果を、諸条件とともに表１に記載した。表１に示すように、実施例７の中空糸膜モジュールでは、少なくとも５ＭＰａまでモジュールケースは破壊されなかった。
【００９４】
（実施例８）
実施例８では、包帯状のガラスクロスの重なり割合を７０％とした以外の諸条件は、実施例７と同様である。実施例８の中空糸膜モジュールに対して、瞬時破壊試験を行った。試験結果を、諸条件とともに表１に記載した。表１に示すように、実施例８の中空糸膜モジュールでは、少なくとも５ＭＰａまでモジュールケースは破壊されなかった。
【００９５】
（比較例３）
比較例３では、モジュールケースのプラスチック部の素材は、実施例７と同じものを使用したが、ガラス繊維強化樹脂部を設けなかった。これ以外の諸条件は、実施例７と同様である。比較例３の中空糸膜モジュールに対して、瞬時破壊試験を行った。試験結果を、諸条件とともに表１に記載した。表１に示すように、比較例３の中空糸膜モジュールでは、３．１ＭＰａでモジュールケースは破壊された。破断箇所はパイプ状部とヘッダ部の接合箇所であった。
【００９６】
（実施例９）
実施例９では、モジュールケースのパイプ状部およびヘッダ部のプラスチック部の素材として、実施例７と同じＰＳｆを用いた。包帯状のガラスクロス同士が７０％ずつ重なるように巻回した。ガラスクロスを合計２層積層した。その後、シート状のロービングクロスとチョップドストランドマットを交互に２層ずつ積層した。これ以外の諸条件は、実施例７と同様である。実施例９の中空糸膜モジュールに対して、瞬時破壊試験を行った。試験結果を、諸条件とともに表１に記載した。表１に示すように、実施例９の中空糸膜モジュールでは、５ＭＰａまでモジュールケースは破壊されなかった。
【００９７】
（比較例４）
比較例４ではモジュールケースにおけるプラスチック部の素材は、実施例９と同じものを使用したが、ガラス繊維強化樹脂部を設けなかった。これ以外の諸条件は、実施例９と同様に行い、比較例４の中空糸膜モジュールを製造した。比較例４の中空糸膜モジュールに対して、瞬時破壊試験を行った。試験結果を、諸条件とともに表１に記載した。表１に示すように、比較例４の中空糸膜モジュールでは、３．２ＭＰａでモジュールケースは破壊された。破断箇所はパイプ状部とヘッダ部の接合箇所であった。
【００９８】
（運転方法に関する実施例）
（実施例１０）
（海水淡水化）
実施例１０では、実施例１の中空糸モジュールを、図７に示した海水淡水化システムにおいて、脱塩システムと直接接続するように配置して、海水の脱塩処理の前処理フィルターとして外圧ろ過運転を行った。ろ過運転時、中空糸膜モジュールのモジュールケースには最大０．８ＭＰａの内圧が印加された。ろ過運転の途中、３０分に１度の頻度で逆洗による膜洗浄を実施した。中空糸膜モジュールにより前処理された海水を直接脱塩システムに送液し脱塩処理したところ、逆浸透膜のファウリングを抑えることができた。上記の運転を６年間相当継続したが、モジュールケースに破損は確認されなかった。
【００９９】
（比較例５）
比較例５では、比較例１の中空糸膜モジュールを、実施例１０において配置した中空糸膜モジュールの代わりに配置して、海水の脱塩処理の前処理フィルターとして外圧ろ過運転を行った。運転は、実施例１０と同じ条件で行った。運転初期はモジュールケースが破損することなくろ過を行えたが、４年間相当経過したタイミングでモジュールケースのパイプ状部にクラックが生じ、液漏れが発生した。
【０１００】
（実施例１１）
実施例１１では、実施例７の中空糸膜モジュールを、図８に示した発泡性飲料を清澄化するろ過システムにおける中空糸膜モジュールとして配置して、内圧ろ過運転を行った。対象液として、アルコール発酵後のスパークリングワインをろ過した。ろ過初期の供給圧力は０．６ＭＰａ、ろ過水側の圧力は０．６ＭＰａとして定流量ろ過を行った。その後、供給圧力が１．０ＭＰａに達したところでろ過を停止し、ろ過水側から逆洗による洗浄工程を実施した。上記の運転を１０００サイクル実施したが、モジュールケースにクラックは発生することなく運転を継続することができた。
【０１０１】
（比較例６）
比較例６では、比較例３の中空糸膜モジュールを、実施例１１において配置した中空糸膜モジュールの代わりに使用して、アルコール発酵後のスパークリングワインをろ過した。運転は実施例１１と同じ条件で行った。運転初期はモジュールケースが破損することなくろ過を行えたが、４年間相当経過したタイミングでモジュールケースのパイプ状部とヘッダ部の接続箇所にクラックが生じ、液漏れが発生したため、ろ過運転を継続することが不可能となった。
【０１０２】
（実施例１２）
（超純水）
実施例１２では、実施例９の中空糸膜モジュールを、図９に示した超純水を製造するシステムにおける中空糸膜モジュールとして接続し、超純水を製造する外圧ろ過運転を行った。供給水側の圧力は１．２ＭＰａ、ろ過水側圧力が１．１ＭＰａとなるように設定した。ろ過流量が１５ｍ3／ｈである定流量ろ過を１か月間継続した。原水の温度は２３℃とした。１か月後に中空糸膜モジュールのリーク検査を行ったところ、中空糸膜およびモジュールケースの破損は確認されなかった。
【０１０３】
（比較例７）
比較例７では、比較例４の中空糸膜モジュールを、実施例１２において接続した中空糸膜モジュールの代わりに使用して、超純水を製造する外圧ろ過運転を行った。運転は、実施例１２と同じ条件で行った。運転初期はモジュールケースが破損することなくろ過を行えたが、３週間経過したタイミングでモジュールケースのパイプ状部とヘッダ部との接続箇所にクラックが生じ、液漏れが発生したためろ、過運転を継続することが不可能となった。
【０１０４】
(実施例１３)
実施例１３では、実施例１２の超純水を製造するシステムにおいて、供給水側の圧力は０．８ＭＰａ、ろ過水側圧力が０．７５ＭＰａとなるように設定した。また、処理水の温度が８０℃であること以外は、実施例１２と同じ条件で運転を行った。１か月後に中空糸膜モジュールのリーク検査を行ったところ、中空糸膜およびモジュールケースの破損は確認されなかった。
【０１０５】
（比較例８）
比較例８では、比較例４の中空糸膜モジュールを、実施例１３において接続した中空糸膜モジュールの代わりに使用して、超純水を製造する外圧ろ過運転を行った。運転は、実施例１３と同じ条件で行った。運転初期はモジュールケースが破損することなくろ過を行えたが、２週間経過したタイミングでモジュールケースのパイプ状部とヘッダ部との接続箇所にクラックが生じ、液漏れが発生したため、ろ過運転を継続することが不可能となった。
【符号の説明】
【０１０６】
１０  中空糸膜モジュール
１１  中空糸膜
１２  ポッティング材
１３  モジュールケース
１４  ハウジング本体
１５  キャップ部材
１６  パイプ状部
１７  ヘッダ部
１８  ノズル部
１９  ナット
２０  Ｏリング
２１  管路
２２  プラスチック部
２３  ガラス繊維強化樹脂部
２４  ガラス繊維
２５  ガラス繊維の布状体
２６  海水淡水化システム
２７  ろ過システム
２８  脱塩システム
２９  ろ過フィードポンプ
３０  ストレイナ
３２  脱塩フィードポンプ
３３  逆浸透膜モジュール
３４  発泡性飲料を清澄化するろ過システム
３５  原液タンク
３６  ろ液タンク
３７  ループ配管
３８  返送配管
３９  供給配管
４０  ろ液配管
４１  超純水を製造するシステム
４２  供給配管
４３  排出配管
４４  ろ液配管
ｔｈ  貫通孔
【図１】
2019051451.tif 000005
【図２】
2019051451.tif 000006
【図３】
2019051451.tif 000007
【図４】
2019051451.tif 000008
【図５】
2019051451.tif 000009
【図６】
2019051451.tif 000010
【図７】
2019051451.tif 000011
【図８】
2019051451.tif 000012
【図９】
2019051451.tif 000013